(57)【要約】【課題】軟便の滲みを抑制することに優れた防漏堤を有する使い捨ておむつ。【解決手段】使い捨ておむつ１が股下域６の両側に内面シート３から外面シート４へ向かう方向へ起立可能な防漏堤２１を有する。防漏堤２１は、繊度０．５〜６ｄｔｅｘの熱可塑性合成繊維で形成されていて、９〜１３ｃｍ３／ｇの比容積と、０．３５〜０．７５ｍｍの厚さとを有する。【選択図】図１
2009240664.tif 000002
【特許請求の範囲】
【請求項１】
股下域と、前記股下域の前方に位置する前胴周り域と、前記股下域の後方に位置する後胴周り域とを有し、体液吸収性の芯材が透液性の内面シートと不透液性の外面シートとの間に介在する体液吸収部が前記股下域に形成され前記股下域の両側内面には、前記股下域を中央にして前記前胴周り域と前記後胴周り域とに延びていて、前記外面シートから前記内面シートへ向かう方向に起立可能であって不織布で形成されている防漏堤を有する使い捨ておむつであって、
前記不織布が、繊度０．５〜６ｄｔｅｘの熱可塑性合成繊維で形成されていて、９〜１３ｃｍ３／ｇの比容積と、０．３５〜０．７５ｍｍの厚さとを有するものであることを特徴とする前記おむつ。
【発明の詳細な説明】
【技術分野】
【０００１】
この発明は、使い捨ておむつに関し、より詳しくは、軟便の滲みを防止することに優れた前記おむつに関する。
【背景技術】
【０００２】
股下域の両側内面にその内面からの起立性向を有する防漏堤が設けられている使い捨ておむつは周知である。その防漏堤の防漏性能を向上させるために、例えば特許第３７６１８９６号公報（特許文献１）には、メルトブローン繊維層とスパンボンド繊維層とを重ね合わせて防漏堤の耐水圧を向上させる発明が記載されている。
【特許文献１】特許第３７６１８９６号公報
【発明の開示】
【発明が解決しようとする課題】
【０００３】
然るに、メルトブローン繊維層は一般的に極細繊維が高密度に集積したものであって、防漏堤の耐水圧を向上させることには優れていても、防漏堤の通気度を犠牲にすることがある。また、軟便は、表面張力が低く、防漏堤で熱可塑性合成繊維が高密度に集積していても繊維どうしの間隙に容易に進入して防漏堤の外にまで滲むことがある。
【０００４】
そこで、この発明は、軟便の滲みを抑制することに優れた防漏堤を有する使い捨ておむつの提供を課題にしている。
【課題を解決するための手段】
【０００５】
前記課題を解決するために、この発明が対象とするのは、股下域と、前記股下域の前方に位置する前胴周り域と、前記股下域の後方に位置する後胴周り域とを有し、体液吸収性の芯材が透液性の内面シートと不透液性の外面シートとの間に介在する体液吸収部が前記股下域に形成され、前記股下域の両側内面には、前記股下域を中央にして前記前胴周り域と前記後胴周り域とに延びていて、前記外面シートから前記内面シートへ向かう方向に起立可能であって不織布で形成されている防漏堤を有する使い捨ておむつである。
【０００６】
かかるおむつにおいて、この発明が特徴とするところは、前記不織布が繊度０．５〜６ｄｔｅｘの熱可塑性合成繊維で形成されていて、９〜１３ｃｍ３／ｇの比容積と、０．３５〜０．７５ｍｍの厚さとを有するものであること、にある。
【発明の効果】
【０００７】
この発明に係る使い捨ておむつでは、防漏堤を形成する不織布の比容積と厚さとが防漏堤からの軟便の滲みを防止すると同時に防漏堤の通気性を良好にするように組合せられるので、おむつの防漏機能が向上する。
【発明を実施するための最良の形態】
【０００８】
添付の図面を参照して、この発明に係る使い捨ておむつの詳細を説明すると、以下のとおりである。
【０００９】
図１は、使い捨ておむつ１の部分破断斜視図である。おむつ１は、透液性の表面シート２と、不透液性の外面シート３と、これら両シート２，３の間に介在する体液吸収性の芯材４とを有し、股下域６の前方に前胴周り域７が形成され、股下域６の後方に後胴周り域８が形成されている。股下域６と前後胴周り域７，８とのうちの少なくとも股下域６には、内外面シート２，３と芯材４とによって体液吸収部５が形成されている。域後胴周り域８の両側には、前後胴周り域７，８を連結するためのテープファスナ１３が取り付けられている。内外面シート２，３は、芯材４の周縁から延出する部分で重なり合い、ホットメルト接着剤１４を介して接合することにより一対のサイドフラップ１６と、フロントエンドフラップ１７と、リアエンドフラップ１８とを形成している。フロントエンドフラップ１７とリアエンドフラップ１８とには、おむつ１の幅方向Ｂへ伸長状態で延びる胴周り弾性部材１１が内面シート２と外面シート３との間にある。股下域６におけるサイドフラップ１６では、おむつ１の前後方向Ａへ伸長状態で延びる脚周り弾性部材１２が内面シート２と外面シート３との間にある。また、おむつ１の内面には、股下域６の両側に防漏堤２１が形成されている。防漏堤２１は、股下域６を中央にして、前胴周り域７と後胴周り域８とにまで延びている。防漏堤２１はまた、内側縁部２２と、外側縁部２３と、前縁部２４と、後縁部２５とを有し、外側縁部２３と前縁部２４と後縁部２５とがホットメルト接着剤２６によって内面シート２に取り付けられている。内側縁部２２は、スリーブ２７を有し、そのスリーブ２７の中では、弾性部材２８が伸長状態で前後方向Ａへ延びている。弾性部材２８は、少なくとも前後両端部（図示せず）がスリーブ２７の内面に接着剤を介して固定されている。
【００１０】
図２は、図１のＩＩ−ＩＩ線切断面を示す図である。おむつ１の内面に取り付けられている防漏堤２１は、内側縁部２２が芯材４の厚さ方向Ｃにおける上方にあって、内面シート２から上方へ離間可能に形成されている。外側縁部２３は、サイドフラップ１６の内面に取り付けられている。内側縁部２２と外側縁部２３との間には中間部２９があって、中間部２９と内面シート２との間には排泄物が流入可能なポケット３１が形成されている。
【００１１】
おむつ１が着用されて、前後方向Ａにおいて湾曲すると、防漏堤２１では弾性部材２８が収縮して、内側縁部２２と中間部２９とが図２に仮想線で示されるように、内面シート２の上方に向かって起立する。起立した防漏堤２１は、内側縁部２２が着用者（図示せず）の脚周りや鼠蹊部に接触して、おむつ１における横漏れを防止する。
【００１２】
かようなおむつ１において、内面シート２は透液性の不織布によって形成することができ、外面シート３は、プラスチックフィルムや不織布、プラスチックフィルムと不織布との複合シートによって形成することができる。芯材４は、粉砕パルプや高吸水性ポリマー粒子をティッシュペーパで被覆することによって得ることができる。防漏堤２１は、不織布によって形成することができる。
【００１３】
このおむつ１が着用されたときに、股下域６において幅方向Ｂへ流れる尿や軟便は防漏堤２１によってその流れを止められる。そのように機能すべき防漏堤２１は、流れを止めることができるという特性の他に、通気性が良くてしかも軟便が防漏堤２１の外にまで滲むことを抑えられることが好ましい。しかし、軟便は尿に比べて表面張力が低く、防漏堤２１を形成している不織布の繊維間隙に進入し易いものであるから、その不織布は、尿の流れを止めるための防漏堤という観点とは異なる観点から評価、選択することが必要である。
【００１４】
表１は、そのような観点から、複数の不織布を評価して防漏堤２１として使用するときの適否を判断したときの結果を示している。表１では、繊度が０．５〜６ｄｔｅｘの範囲にある熱可塑性合成繊維で形成されたスパンボンド不織布（略号ＳＢまたはＳ）、メルトボンド不織布（略号ＭＢまたはＭ）、エアスルー不織布（略号ＡＴ）を様々に組み合わせて、厚さと比容積の異なる評価用不織布を作り、それぞれの評価用不織布について、疑似軟便の滲み量と通気度とを測定し、それらの適否を判断した。
【００１５】
【表１】
2009240664.tif 000003
【００１６】
表１における滲み量の測定方法は、図３に示すとおりであり、手順は次のとおりである。
（１）市販マヨネーズ（キューピー（株）製）と水道水とを４：１で混合して疑似軟便を作る。
（２）疑似軟便の約１ｇを採取して正確に秤量（Ｗｇ）したものを、図３における下層ポリエチレンフィルムの中央に滴下する。
（３）１００×１００ｍｍのろ紙を秤量（Ａｇ）する。
（４）１５０×１５０ｍｍの評価用不織布、ろ紙、上層ポリエチレンフィルムを疑似軟便の上に図示の順で重ねる。
（５）底面の大きさが１００×１００ｍｍであり、重量が３．５ｋｇのウエイトを上層ポリエチレンフィルムの上に載せて３０秒間放置する。
（６）ウエイトを外し、ろ紙を秤量（Ｂｇ）する。
（７）次式により滲み量を算出する。
【００１７】
【数１】
2009240664.tif 000004
【００１８】
表１における通気度の測定にはカトーテック社製のＫＥＳ  Ｆ８−ＡＰ１を使用して通気抵抗値（ｋＰａ・ｓ／ｍ）を測定し、次式から通気度を求めた。
【００１９】
【数２】
2009240664.tif 000005
【００２０】
このようにして測定される滲み量と通気度とについては、発明者が知見したところによれば、滲み量が０．５０ｇ／ｇ以下であるときの不織布は、それをおむつ１の防漏堤２１に使用したときに、滲み量が少ない良好なものであると判断することができ、この値を滲み抑制能力の良否を判断する基準値として採用した。また、通気度については、それが１８０ｃｃ／ｃｍ２・ｓｅｃ以上であるときの不織布は、防漏堤２１に使用したときに蒸れることの少ない良好なものであると判断することができ、この値を通気度についての良否を判断する基準値として採用した。
【００２１】
図４においては、○印は、滲み量が基準値以下の値で良好であり、通気度が基準値以上の値であって良好であり、結果として不織布が良好であることを示している。●印は、滲み量が基準値以下で良好であるが、通気度が基準値より低く、不織布が良好ではないことを示している。△印は、通気度が基準値以上であるが、滲み量が基準値よりも高くて、不織布が良好ではないことを示している。▲印は、滲み量が基準値よりも高く、通気度が基準値よりも低くて、不織布が良好ではないことを示している。
【００２２】
表１と図４とから明らかなように、不織布の厚さが０．３５〜０．７５ｍｍの範囲にあり、比容積が９〜１３ｃｍ３／ｇの範囲にあるときのものは、滲み量が少なくて、通気度が高く、防漏堤２１を作るために好適なものであることがわかる。
【図面の簡単な説明】
【００２３】
【図１】使い捨ておむつの部分破断斜視図。
【図２】図のＩＩ−ＩＩ線切断面を示す図。
【図３】滲み量の測定方法を示す図。
【図４】表１の測定結果をプロットした図。
【符号の説明】
【００２４】
１    使い捨ておむつ
２    内面シート
３    外面シート
４    芯材
５    体液吸収部
６    股下域
７    前胴周り域
８    後胴周り域
２１    防漏堤
【図１】
2009240664.tif 000006
【図２】
2009240664.tif 000007
【図３】
2009240664.tif 000008
【図４】
2009240664.tif 000009